(57)【要約】【課題】インジェクタによる挿入に適した強度と柔軟性および形状回復性とをバランスよく備える軟質眼内レンズを提供する。【解決手段】本発明により提供される軟質眼内レンズ１は、アクリル酸エステルとメタクリル酸エステルとを主成分とする重合性のモノマー成分の共重合体からなる。モノマー成分は、フェノキシエチルアクリレートを４２質量％以上６２質量％以下、ｎ−ブチルメタクリレートを３５質量％以上５５質量％以下、および、メチルメタクリレートを３質量％以上１０質量％以下、の割合で含む。【選択図】図４
2020121043.tif 000002
【特許請求の範囲】
【請求項１】
アクリル酸エステルとメタクリル酸エステルとを主成分とする重合性のモノマー成分の共重合体からなり、
前記モノマー成分は、
フェノキシエチルアクリレートを４２質量％以上６２質量％以下、
ｎ−ブチルメタクリレートを３５質量％以上５５質量％以下、および、
メチルメタクリレートを３質量％以上１０質量％以下、
の割合で含む、軟質眼内レンズ。
【請求項２】
前記モノマー成分は、さらに、次式： 
ＣＨ２＝ＣＨ−ＣＯＯ−Ｒ１、
ただし、式中のＲ１は炭素数が２〜８の直鎖、分岐鎖または環状の官能基である；
で表されるモノマー成分を１質量％以上１０質量％以下の割合で含む、
請求項１に記載の軟質眼内レンズ。
【請求項３】
国際ゴム硬さが、３０以上４０以下である、請求項１または２に記載の軟質眼内レンズ。
【請求項４】
直径が６ｍｍで度数が３０Ｄとなるように成形したとき、
前記直径方向に前記直径方向の距離が３ｍｍとなるように湾曲させるのに要する荷重が２Ｎ以下である、請求項１〜３のいずれか１項に記載の軟質眼内レンズ。
【発明の詳細な説明】
【技術分野】
【０００１】
本発明は、軟質眼内レンズに関する。
【背景技術】
【０００２】
従来より、白内障の治療や、近視や乱視を矯正する目的で、眼球に軟質のレンズ（眼内レンズ、Intraocular Lens：ＩＯＬ）を挿入する治療法が広く採用されている。この軟質眼内レンズは、典型的には、屈折力を発現する光学部と、光学部の位置を眼球内で固定するための支持部とを備えている。眼内レンズの挿入に際しては、例えば、光学部と支持部とが一体成形された１ピース型の眼内レンズを用意し、インジェクタと呼ばれる挿入器具を使用して、眼内レンズを折り畳んだ状態で嚢内に挿入する。挿入された眼内レンズは、嚢内で再び元の形状に復元し、支持部を嚢に押し当てることで嚢内での位置を安定させる。このような軟質眼内レンズに関する従来技術の一例として、特許文献１が挙げられる。
【先行技術文献】
【特許文献】
【０００３】
【特許文献１】特開２００２−０１７８４５号公報
【発明の概要】
【発明が解決しようとする課題】
【０００４】
ところで、軟質眼内レンズは、角膜に形成した切開創から眼球の嚢内に挿入される。この切開創の寸法は、近年では２ｍｍ程度にまで縮小されており、眼内レンズには、従来にも増して小さく折り畳める高い柔軟性と形状回復性とが求められている。しかしながら、従来の軟質眼内レンズには、このような柔軟性および形状回復性と、インジェクタでの押圧に耐える強度とのバランスに改善の余地があった。
【０００５】
本出願は、上記従来技術の事情に鑑み、インジェクタによる挿入に適した強度と柔軟性および形状回復性とをバランスよく備える軟質眼内レンズを提供することを目的とする。
【課題を解決するための手段】
【０００６】
ここに開示される技術によって提供される軟質眼内レンズは、アクリル酸エステルとメタクリル酸エステルとを主成分とする重合性のモノマー成分の共重合体からなる。そして上記モノマー成分は、フェノキシエチルアクリレートを４２質量％以上６２質量％以下、ｎ−ブチルメタクリレートを３５質量％以上５５質量％以下、および、メチルメタクリレートを３質量％以上１０質量％以下、の割合で含む。
【０００７】
例えば特許文献１に記載の軟質眼内レンズは、インジェクタ内での折り畳みが容易で、また、嚢内への挿入後は短時間で形状回復する柔軟性に優れたものであった。しかしながら、より小さな切開創から眼内にレンズを挿入するために、軟質眼内レンズは、インジェクタ内ではより小さく折りたたまれた状態を維持し、かつ、眼内に挿入後は速やかに開放する特性を備えることが有用である。さらに、より小さく折りたたまれた状態においても、インジェクタのプランジャとの接触によりレンズが破損しない強度が必要とされる。上記の構成の眼内レンズによると、折り畳みのための柔軟性はそのままで、強度（例えば破断強度）やゴム弾性といった耐性が向上されている。これにより、インジェクタによる嚢内への挿入に適した適度な強度と形状回復性とがバランスよく実現された軟質眼内レンズが実現される。
【０００８】
ここに開示される軟質眼内レンズの好ましい一態様において、上記モノマー成分は、さらに、次式：ＣＨ２＝ＣＨ−ＣＯＯ−Ｒ１；で表されるモノマー成分を１質量％以上１０質量％以下の割合で含む。ただし、式中のＲ１は炭素数が２〜８の直鎖、分岐鎖または環状の官能基である。このような構成によって、モノマー成分の配合に柔軟性を持たせて、上記の特性を備える軟質眼内レンズを作製することができる。
【０００９】
ここに開示される軟質眼内レンズの好ましい一態様において、国際ゴム硬さが、３０以上４０以下である。上記組成の軟質眼内レンズがこのようなゴム硬さを備えることにより、柔軟ながらも適度なゴム硬度を備える軟質眼内レンズを実現することができる。その結果、例えば、インジェクタからの射出途中には展開が抑制されて、射出後に速やかに回復する軟質眼内レンズが実現される。
【００１０】
ここに開示される軟質眼内レンズの好ましい一態様において、直径が６ｍｍで度数が３０Ｄとなるように成形したとき、当該直径方向に直径方向の距離が３ｍｍとなるように湾曲させるのに要する荷重が２Ｎ以下である。メチルメタクリレート（ＭＭＡ）を含むレンズは、一様に硬質となりやすい。しかしながら、上記の組成のモノマー成分を共重合させることにより、脆くなりすぎることなく破断強度を高めることができ、小さな荷重でクラックを発生させることなく容易に湾曲させることができる。
【図面の簡単な説明】
【００１１】
【図１】一実施形態に係る１ピース型の軟質眼内レンズの構成を模式的に説明する（ａ）平面図と（ｂ）側面図である。
【図２】一実施形態に係る軟質眼内レンズのインジェクタによる射出時の挙動（ａ）〜（ｃ）を説明する模式図である。
【図３】各例の軟質眼内レンズ材料に係るＭＭＡ成分の含有量と、ガラス転移点（Ｔｇ）との関係を示すグラフである。
【図４】各例の軟質眼内レンズ材料に係る荷重と伸びとの関係を示すグラフである。
【図５】（ａ）（ｂ）は、軟質眼内レンズの折曲試験の方法を説明する模式図である。
【図６】折曲試験による各例の軟質眼内レンズの折曲荷重を示すグラフである。
【発明を実施するための形態】
【００１２】
以下、本発明の好適な実施形態を説明する。なお、本明細書において特に言及している事項（軟質眼内レンズのモノマー組成や物性等）以外の事柄であって、本発明の実施に必要な事柄（軟質眼内レンズの形状や製法等の一般的事項）は、本明細書に記載された発明の実施についての教示と、出願時の技術常識とに基づいて、当業者は理解することができる。本発明は、本明細書に開示されている内容と当該分野における技術常識とに基づいて実施することができる。また、数値範囲を示す「Ａ〜Ｂ」との表記は、特にことわりのない限り、「Ａ以上Ｂ以下」を意味するものとする。
【００１３】
図１は、一実施形態に係る１ピース型の軟質眼内レンズ１の構成を説明する図である。図１の（ａ）は軟質眼内レンズ１の平面図であり、（ｂ）はその側面図である。軟質眼内レンズ１は、所定の屈折力を有する光学部１０と、光学部１０を眼球内で支持するための一対の支持部２０とを備えている。本例の光学部１０と支持部２０とは、同一の原料樹脂組成物から一体的に成形されている。
【００１４】
光学部１０は、例えば平面視で、概ね直径Ｄが５．５ｍｍ〜７ｍｍ程度、典型的には６ｍｍ程度の円形を有している。光学部１０の直径Ｄ方向に直交する方向を、厚み方向という。また、光学部１０は、側面視で、例えば両面に（厚み方向の両側に）向けて突出した両凸レンズ形状を有している。光学部１０の厚みや表面形状は、光学部１０を構成する材料の屈折率と、光学部１０に求められる所望の屈折力（光学的作用）等に基づいて決定することができる。光学部１０の厚みは、円形の光学部１０の中心Ｏにおいて、例えば、３００μｍ以上、一例として４００μｍ以上であって、例えば８００μｍ以下、一例として７００μｍ以下、典型的には６００μｍ程度（±１０％程度）である。しかしながら、光学部１０の形状はこれに限定されない。光学部１０の形状は、例えば、平面視で楕円形や類楕円形であってよい。また、光学部１０の形状は、例えば側面視で、一方の面のみが突出し、他方の面は平坦な平凸レンズ形状であってよく、あるいは、一方の面が突出し、他方の面は凹んだ凸メニスカスレンズ形状等であってもよい。
【００１５】
支持部２０は、光学部１０の周縁から外方に向けて突出するように形成されている。一対の支持部２０は、光学部１０の中心Ｏを対称軸として、点対称となるように光学部１０に対して形成されている。支持部２０は、一端が自由端のループ形状を有している。支持部２０は、光学部１０との接続部の近傍において、レンズ部の平面内で大きく屈曲した屈曲部２０ａをそれぞれ備えている。支持部２０は、屈曲部２０ａにおいて、自由端部を中心Ｏに近づける方向にさらに屈曲可能に構成されている。一対の支持部２０の自由端の間の距離（最大寸法）Ｌは、例えば１１．５ｍｍ〜１３．５ｍｍ程度であり、典型的には１２ｍｍ〜１３ｍｍ程度である。しかしながら、支持部２０の形状はこれに限定されない。光学部１０および支持部２０は、同一の材料によって構成されていてもよいし、異なる材料によって構成されていてもよい。ここに開示される軟質眼内レンズ１は、例えば、光学部１０および支持部２０がともに、同一の軟質眼内レンズ材料によって構成されていてもよい。
【００１６】
このような軟質眼内レンズ１は、例えば図２に示すように、インジェクタ５０と呼ばれる眼内レンズ挿入器を用いて、眼内に挿入される。ここで、一般に、軟質眼内レンズ１は、カートリッジ６０に装填された状態で、インジェクタ５０に装着される。インジェクタ５０は、注射器に似た構成であって、例えば筒状のインジェクタ本体５２と、インジェクタ本体５２の先端に備えられたカートリッジ装着部５４と、インジェクタ本体５２に挿入可能であってカートリッジ６０に装填された軟質眼内レンズ１を押し出すためのプランジャ５６とを備えている。また、カートリッジ６０は、プランジャ５６により円筒軸方向に押された軟質眼内レンズ１を湾曲させて折り畳み、折り畳んだ形状でカートリッジ６０から射出するための、略ホーン状の射出口（ノズル）６２を備えている。
【００１７】
軟質眼内レンズ１を眼内に挿入するときは、まず、軟質眼内レンズ１を装填したカートリッジ６０をインジェクタ５０のカートリッジ装着部５４に装着する。そして、必要に応じて、カートリッジ６０内での軟質眼内レンズ１の移動を円滑にする潤滑剤をカートリッジ６０の内部に供給したのち、インジェクタ本体５２を持って射出口６２を切開創から嚢内に挿入する。次いで、プランジャ５６をインジェクタ本体５２にゆっくりと挿入し（または、ネジ回転させて）、プランジャ５６で軟質眼内レンズ１を射出口６２の内部に押し進めて、射出口６２内で軟質眼内レンズ１を折り畳む。引き続き、プランジャ５６をゆっくりと挿入することで、射出口６２から折り畳まれた軟質眼内レンズ１を嚢内に射出することができる。軟質眼内レンズ１が完全に押し出されたら、インジェクタ本体５２を持って射出口６２を嚢から引き抜く。嚢内に挿入された軟質眼内レンズ１は、折り畳まれた状態からゆっくりと元の円盤状に回復する。軟質眼内レンズ１の支持部２０が十分に伸びて嚢の周縁に押し当てられることで、光学部１０の位置が嚢内で適切に調製される。これにより、眼球に軟質眼内レンズ１を適切に挿入することができる。
【００１８】
ここで、軟質眼内レンズは、重合性を有するモノマー成分を共重合させた共重合体により構成されている。軟質眼内レンズを構成するためのモノマー成分は、アクリル酸エステルとメタクリル酸エステルとを主成分としている。ここで、主成分とは、軟質眼内レンズを構成するためのモノマー成分の全量を１００質量％としたとき、アクリル酸エステルとメタクリル酸エステルとを合計で、８５質量％以上含むことを意味する。アクリル酸エステルとメタクリル酸エステルとの合計量は、９０質量％以上が好ましく、９５質量％以上であってよい。
【００１９】
そして本技術に係る軟質眼内レンズは、上記のモノマー成分として、（Ａ）フェノキシエチルアクリレート（Ethylene Glycol Monophenyl Ether Acrylate：ＥＧＰＥＡ）を４２質量％以上６２質量％以下、（Ｂ）ｎ−ブチルメタクリレート（Butyl methacrylate：ＢＭＡ）を３５質量％以上５５質量％以下、および、（Ｃ）メチルメタクリレート（Methyl methacrylate：ＭＭＡ）を３質量％以上１０質量％以下、の割合で含有している。
【００２０】
フェノキシエチルアクリレートは、分子構造内に芳香族環を有することから、眼内レンズに求められる高い屈折率を実現できる。また、フェノキシエチルアクリレートは、共重合体のＴｇを低下させる作用を有するとともに、例えば室温領域において軟質眼内レンズに柔軟性を付与することができる。そして、特にフェノキシエチルアクリレートは、後述するＢＭＡとともにＭＭＡと組み合わせて共重合体を形成したときであっても、その柔軟性を失うことなく発現することができる。かかる観点において、ここに開示される軟質眼内レンズは、主体となるモノマー成分の一つとしてフェノキシエチルアクリレートを用いるようにしている。
【００２１】
全モノマー成分に占めるフェノキシエチルアクリレートの割合は、軟質眼内レンズに高い屈折率を付与し、かつ、十分にＴｇを低下させるとの観点から、４０質量％以上とするとよい。フェノキシエチルアクリレートは、好ましくは４５質量％以上であり、より好ましくは４７質量％以上であり、例えば５０質量％以上であってよい。しかしながら、フェノキシエチルアクリレートの割合が６２質量％を超えると、得られる眼内レンズのガラス転移点は下がるものの、曲げに対する反発力が強くなりすぎるために好ましくない。フェノキシエチルアクリレートの割合は、好ましくは５７質量％以下であり、より好ましくは５５質量％以下であり、例えば５４質量％以下や、５３質量％以下であってよい。
【００２２】
ｎ−ブチルメタクリレートは、フェノキシエチルアクリレートを多く含む共重合体に対し、適度な硬さを付与することができる。かかる観点において、ここに開示される軟質眼内レンズは、主体となるモノマー成分の一つとしてｎ−ブチルメタクリレートを用いるようにしている。全モノマー成分に占めるｎ−ブチルメタクリレートの割合は、３５質量％以上とするとよく、好ましくは３６質量％以上であり、より好ましくは３７質量％以上である。しかしながら、ｎ−ブチルメタクリレートの割合が５５質量％を超えると、眼内レンズが脆くなって光学部の周縁部等にクラックが生じやすくなるために好ましくない。ｎ−ブチルメタクリレートの割合は、例えば後述のメチルメタクリレートの割合にもよるが、典型的には５０質量％以下であり、好ましくは４５質量％以下であり、より好ましくは４０質量％以下、例えば３９質量％以下であってよい。
【００２３】
メチルメタクリレートは、一般にハードレンズの原料として知られ、分子量が小さいことからＴｇを効果的に高め、重合体における粘着性の低下や、硬度や強度の顕著な上昇、延性の低下といった作用を有する。しかしながら、詳細は明らかではないが、ここに開示される軟質眼内レンズにおいて、ＭＭＡは、例えばフェノキシエチルアクリレートを多く含む共重合体に対して特定の割合で添加されることで、その柔軟性を維持したまま、延性や引張強度、ゴム弾性といった、これまでに知られていない機械的特性を効果的に発現し得ることが明らかとなった。換言すれば、眼内レンズは、脆さを発現することなく、その靱性や展延性を高めることができる。メチルメタクリレートは、少量でも含まれることで上記の効果を発現し得る。したがって、全モノマー成分に占めるメチルメタクリレートの割合は、０質量％を超過していればよいものの、例えばインジェクタによる射出に適した特性を備える軟質眼内レンズを実現するとの観点からは、３質量％以上とするとよい。メチルメタクリレートの割合は、好ましくは４質量％以上であり、より好ましくは５質量％以上であり、例えば６質量％以上であってよい。しかしながら、メチルメタクリレートは少量の含有で共重合体の性状に大きな影響を与え、得られる眼内レンズの硬度を高めすぎるために好ましくない。メチルメタクリレートの割合は、例えば１０質量％以下とするのが適当であり、好ましくは８質量％以下、より好ましくは７質量％以下とすることができる。
【００２４】
ここに開示される軟質眼内レンズ１は、以上のようなバランスで（Ａ）フェノキシエチルアクリレートと（Ｂ）ｎ−ブチルメタクリレートと（Ｃ）メチルメタクリレートとを含むことで、強度と柔軟性および形状回復性とをバランスよく備えることができる。その結果、この軟質眼内レンズ１は、インジェクタ５０によってスムーズに折り曲げることができ、また、インジェクタ５０からの射出時には折り畳み形状を維持しながら、眼内に完全に射出されると速やかに解放される。このような挙動によって、眼球の切開創を損傷させることなく、スムーズに軟質眼内レンズ１を挿入することができる。また、挿入後に軟質眼内レンズ１の形状回復までの時間が短縮されて、ストレスを低減して軟質眼内レンズ１を眼球に挿入することができる。
【００２５】
なお、モノマー成分は、上記（Ａ）〜（Ｃ）の他に、さらに、（Ａ）〜（Ｃ）とは異なる他のアクリル系モノマー成分を含むことができる。このような他のアクリル系モノマーとしては、例えば、次式：ＣＨ２＝ＣＨ−ＣＯＯ−Ｒ１；で表され、Ｒ１は炭素数が２〜８の直鎖、分岐鎖または環状の官能基であるモノマーが挙げられる。このような他のアクリレートとしては、例えば、具体的には、エチルアクリレート、プロピルアクリレート、ｎ−ブチルアクリレート、tert−ブチルアクリレート、イソブチルアクリレート、ｎ−ペンチルアクリレート、tert−ペンチルアクリレ−ト、ヘキシルアクリレート、２−メチルブチルアクリレート、ヘプチルアクリレート、オクチルアクリレート等の直鎖状、分岐鎖状のアルキルアクリレート、シクロペンチルアクリレート、シクロヘキシルアクリレート等の環状のアルキルアクリレート、フェニルアクリレート、２−フェニルエチルアクリレート等の芳香族環含有アクリレート等が挙げられる。これらのアクリル系モノマー成分は、いずれか１種を単独で含んでもよいし、２種以上を組み合わせて含んでもよい。
【００２６】
その他のアクリル系モノマーは、少しでも含むことで、上記（Ａ）〜（Ｃ）のモノマー成分の配合を柔軟に変化させることができる。例えば、他のアクリル系モノマー成分としてｎ−ブチルアクリレートを含むことで、（Ｃ）メチルメタクリレートの作用を好適に緩和させることができ、例えば（Ｃ）メチルメタクリレートによる硬度上昇を抑制して柔軟性を維持することができる。また例えば、他のアクリル系モノマー成分としてフェニルアクリレートを含むことで、（Ａ）フェノキシエチルアクリレートの割合を相対的に低減させることができる。このような他のアクリレートの割合は、上記の（Ａ）〜（Ｃ）のモノマー成分のバランスにもよるため一概にはいえないが、０質量％を超えて含むことができ、好ましくは１質量％以上であり、より好ましくは２質量％以上であり、例えば３質量％以上であってよい。なお、他のアクリル系モノマー成分の過剰な含有は、ここに開示される眼内レンズ１の特徴を損ねうるために好ましくない。他のアクリル系モノマー成分の割合は、例えば、１０質量％以下とするのが適当であり、好ましくは７質量％以下であり、より好ましくは５質量％以下である。例えば、この軟質眼内レンズは、後述する添加剤成分の他に、（Ａ）〜（Ｃ）のモノマー成分と、上記の他のアクリル系モノマー成分以外の重合性モノマー成分を含まない構成であってよい。例えば、一例として、（Ａ）ＥＧＰＥＡ、（Ｂ）ＢＭＡ、（Ｃ）ＭＭＡ、およびＢＡのみからなるモノマー成分と、後述の添加剤成分との共重合体であってもよい。また、ここに開示される軟質眼内レンズは、親水性モノマー成分は含まない構成であってよい。
【００２７】
軟質眼内レンズは、上述の重合性のモノマー成分の他に、この種の軟質眼内レンズの構成原料として知られている成分（添加剤成分）を含むことができる。そのような添加剤成分は、架橋剤や、重合開始剤、紫外線吸収剤、着色剤等である。
【００２８】
架橋剤は、上述の重合性のモノマー成分を連結して硬化させる。架橋剤としては、架橋性を有する重合性のモノマー成分を好ましく用いることができる、例えば、架橋性（メタ）アクリレートを特に制限なく使用することができる。ここで、（メタ）アクリレートとは、アクリレートとメタクリレートとを包含する用語である。架橋性（メタ）アクリレートとしては、２官能（メタ）アクリレートや、３官能以上の多官能（メタ）アクリレートであってよく、例えば、具体的には、１，３−ブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、エチレングリコールジ（メタ）アクリレート、ジエチレングリコールジ（メタ）アクリレート、トリエチレングリコールジ（メタ）アクリレート、テトラメチレングリコールジ（メタ）アクリレート、エチレンオキサイド変性ビスフェノールＡジ（メタ）アクリレート、プロピレングリコールジ（メタ）アクリレート、ジプロピレングリコールジ（メタ）アクリレート、トリプロピレングリコールジ（メタ）アクリレート等の２官能（メタ）アクリレートや、トリメチロールプロパントリ（メタ）アクリレート、トリス（２−アクリロイルオキシエチル）イソシアヌレート、エチレンオキサイド変性トリメチロールプロパントリ（メタ）アクリレート等の３官能（メタ）アクリレーが挙げられる。なかでも、１，３−ブチレングリコールジ（メタ）アクリレート、１，４−ブタンジオールジ（メタ）アクリレート、１，６−ヘキサンジオールジ（メタ）アクリレートのいずれかを用いることが好ましい。なお、これに限定されるものではないが、架橋性（メタ）アクリレートの割合は、モノマー成分の総量を１００質量％としたとき、１質量％以上程度であって１０質量％以下程度を目安とするとよい。
【００２９】
また、重合開始剤としては、例えば、ベンゾインエーテル類やアミン類からなるラジカル重合開始剤を好ましく用いることができる。一例として、具体的には、２，２−アゾビスイソブチロニトリル、アゾビスジメチルバレロニトリル、ベンゾイン、メチルオルソベンゾイルベンゾエート等に代表される重合開始剤を用いることができる。これらは、上記の重合性のモノマー成分との関係から適宜配合量を決定することができる。例えば、重合性のモノマー成分１００質量部に対して、約０．０１〜１質量部程度の範囲で含むことができる。
【００３０】
紫外線吸収剤としては、紫外線吸収能を有するモノマー成分を含むことができる。水晶体は紫外線を透過させ難い性質を有するのに対し、軟質眼内レンズは紫外線を透過し得るため、網膜を損傷する危険性がある。そこで、紫外線吸収能を有する紫外線吸収性モノマー成分を含むことで、軟質眼内レンズを構成する共重合体に対し、紫外線吸収能を付与することができる。これにより、網膜の損傷を抑制したり、また、黄斑変性症等といった紫外線に由来する眼病が発生するリスクを低減することができる。なお、「紫外線吸収能を有するモノマー」とは、紫外線吸収能を有する官能基を有するモノマー全般を意味する。また、紫外線吸収能を有する官能基としては、紫外線領域に吸収スペクトルを有する一群の機能原子団を意味する。このような紫外線吸収能を有する官能基は、広く紫外線吸収剤として用いられる紫外線吸収性化合物のアルキル残基やカルボン酸残基、アルコール残基、アミノ残基、アシル基などの総称であり得る。一例では、紫外線吸収性官能基としては、広く紫外線吸収性化合物中のカルボキシル基や水酸基、アミノ基などから水素原子を除いた原子団や紫外線吸収性化合物中のアシル基等を包含する。より具体的には、紫外線吸収性モノマー成分としては、ベンゾトリアゾール系モノマー成分、ベンゾフェノン系モノマー成分、サリチル酸系モノマー成分、シアノアクリレート系モノマー成分を好ましく用いることができる。
【００３１】
紫外線吸収性モノマー成分は、重合成分の総量を１００質量部としたとき０．１〜１質量部程度の割合で含まれることが適切と考えられる。紫外線吸収性モノマー成分の割合が０．１質量％よりも少なすぎると、上記の軟質眼内レンズの紫外線吸収能が低くなりすぎて有効に機能しない可能性があるからである。また、紫外線吸収性モノマー成分の割合が１質量％よりも多すぎると、上記の軟質眼内レンズが物性変化や経時変化等により変色する可能性があるためである。紫外線吸収性モノマー成分の割合は、典型的には０．１５〜０．７質量％程度、例えば０．２〜０．５質量％程度がより好適である。
【００３２】
また、水晶体は黄色味を帯びているため、反対色である青色光の透過を一部抑制する性質を有する。したがって、ここに開示される軟質眼内レンズについても黄色系色素や赤色系色素等により着色されて、色覚調整が施されていることが好ましい。このような着色剤としては、この種の軟質眼内レンズの着色剤として使用されている公知のアゾ系化合物、ピラゾール系化合物等を適宜使用することができる。これらは、上記の重合性のモノマー成分との関係から適宜配合量を決定することができる。例えば、重合性のモノマー成分１００質量部に対して、約０．００１〜０．１質量部程度の範囲で含むことができる。
【００３３】
軟質眼内レンズ１を作製する方法は特に限定されず、溶液重合法、エマルション重合法、バルク重合法、懸濁重合法、光重合法等の、公知の（メタ）アクリレート共重合体の合成手法として知られている各種の重合方法を適宜採用することができる。中でも、例えば、上記重合成分が適宜配合された混合モノマー組成物を重合させる、溶液重合法を好ましく用いることができる。また、軟質眼内レンズ１の成形には、いわゆるキャストモールド製法や旋盤切削法（lathe cutting）等の従来公知の成形方法を適宜採用することができる。例えば、キャストモールド製法では、具体的には、目的の軟質眼内レンズ１の形状に対応したキャビティ（空隙）を備える鋳型を用意し、この鋳型に原料組成物（原料モノマー溶液）を供給して、鋳型内で原料組成物を重合させるとよい。また例えば、切削法では、具体的には、目的の軟質眼内レンズ１の組成に対応した混合モノマー組成物をシート状（板状等を含む。）に重合させ、重合したシート状の軟質眼内レンズ材料を切削することで所望の形状の軟質眼内レンズ１に加工するとよい。切削は、シート状の軟質眼内レンズ材料を凍結して実施するとよい。なお、軟質眼内レンズ１の形状は多様であり、切削工程も多様な工程により実行することができる。このような観点から、ここに開示される軟質眼内レンズ１は、目的の最終形状を備えない軟質眼内レンズ（すなわち軟質眼内レンズ材料）をも包含するものとして把握することができる。例えば、ここに開示される軟質眼内レンズ１は、切削加工前のシート状の軟質眼内レンズ材料をも包含することができる。
【００３４】
以上のここに開示される軟質眼内レンズ１は、インジェクタ５０による眼球への挿入が特に好適に実施できるように構成されている。したがって、高い柔軟性はそのままに、脆さを克服して強度が改善されている。また、軟質眼内レンズ１は、射出口６２によって一部にでも折り畳み形状を保持する力が作用している場合はその折り畳み形状を維持し、射出口６２による保持力が解消すると速やかに形状回復する。このことによって、射出時の軟質眼内レンズ１と射出口６２との接触抵抗を低減することができ、軟質眼内レンズ１の早期の回復による切削創への干渉を抑制することができる。このような軟質眼内レンズ材料の性状は、例えば、国際ゴム硬さが３０以上４０以下のものとして好適に実現することができる。これにより、インジェクタ５０のプランジャ５６によって光学部１０の周縁の簿肉部を押圧された場合であっても、当該押圧部にクラック等が入ることなく、破断や損傷が抑制され得る。
【００３５】
また、ここに開示される軟質眼内レンズ材料は、引張強度についても改善されている。このことにより、上記のとおりプランジャ５６によって光学部１０の周縁の簿肉部を局所的に押圧された場合であっても当該押圧部が延伸し、破断や損傷が好適に抑制される。このような引張強度は、例えば、ＭＭＡを含まない軟質眼内レンズと比較して、引張破断強度や破断伸度が向上されていることによって確認することができる。一例として、（Ａ）ＥＧＰＥＡを５３．９質量部、ＢＭＡを３９．７質量部、ＢＡを４．０質量部の配合で含み、ＭＭＡは含まないモノマー成分を共重合させることにより得られる公知の軟質眼内レンズと比較して、引張破断強度は１２０％以上（好ましくは１５０％以上、より好ましくは１８０％以上）向上され、また、破断伸度は１１０％以上（好ましくは１１５％以上、より好ましくは１２０％以上）向上され得る。
【００３６】
その結果、ここに開示される軟質眼内レンズ１は、インジェクタ５０からの射出後の回復時間が適切に短縮されている。すなわち、軟質眼内レンズ１は、カートリッジ６０の射出口６２によって折り畳み形状を保持する力が作用している間は、折り畳み形状を維持して回復を抑制するが、射出口６２による保持力が解消されると速やかに形状回復する。その結果、軟質眼内レンズ１が、インジェクタ５０から完全に射出されたときから、折り畳み形状が平坦に完全に回復するまでの回復時間が、例えばおおよそ３０〜６０秒間（好ましくは、おおよそ３０〜５０秒間）に調整されている。これにより、軟質眼内レンズ１が過度に柔軟であって、インジェクタ５０からの射出時に軟質眼内レンズ１または切開創に損傷をもたらすことなく、眼球への挿入を円滑に行うことができる。
【実施例】
【００３７】
以下、本技術に関するいくつかの実施例を説明するが、本技術をかかる具体例に示すものに限定することを意図したものではない。
【００３８】
［試験例１］
重合成分として、下記の重合性モノマーを表１に示す配合で用意し、架橋剤、紫外線吸収剤および重合開始剤を加えて均一に混合することで、例１〜４の眼内レンズ用原料組成物を用意した。そしてこの原料組成物を、反応器内に流し込み、６０℃で１２時間、１００℃で１２時間の条件で重合させることで、例１〜４の眼内レンズの評価用試料を得た。
【００３９】
なお、重合性モノマーとして、以下の４種を用いた。また、架橋剤としては１，４―ブタンジオールジアクリレート（ＢＤＤＡ）を、紫外線吸収剤としては２−（２’−ヒドロキシ−５’−メタクリリロキシプロピル−３’−tert−ブチルフェニル）−５−クロロ−２Ｈ−ベンゾトリアゾール（ＵＶ−Ｘ）を、重合開始剤としては２，２−アゾビスイソブチロニトリル（ＡＩＢＮ）を用いた。
ＥＧＰＥＡ  ：エチレングリコールモノフェニルエーテルアクリレート
ＢＭＡ  ：ｎ−ブチルメタクリレート
ＢＡ    ：ｎ−ブチルアクリレート
ＭＭＡ  ：メチルメタクリレート
【００４０】
［基本特性］
各例の評価用試料について、屈折率とガラス転移点（Ｔｇ）とを測定した。屈折率は、デジタル屈折計（株式会社アタゴ製、ＲＸ−７０００ｉ）を用い、室温（２３℃）にて測定した。また、ガラス転移点は、示差走査熱量計（エスアイアイ・ナノテクノロジー（株）製、ＤＳＣ６２２０）を用い、測定温度を−５０℃から２００℃の範囲として熱分析することで求めた。これらの結果を、下記の表１の「屈折率」および「Ｔｇ」の欄と、図３とに示した。ただし、図３には、ＭＭＡ量を例１〜４以外の配合に変化させた試料についてのデータも示している。
【００４１】
［引張試験］
各例の評価用試料について、折曲時の柔軟性を評価する指標として、引張特性を調べた。具体的には、各例の評価用試料から試験片を切り出し、ＪＩＳ Ｋ７１６１：２０１４に準じて引張試験を実施して、試験片が破断するまでの引張荷重−伸び特性を求めた。なお、試験片としては、厚さ３ｍｍのシートから、両端のタブ部の幅１０ｍｍ、中央の平行部の幅５ｍｍ、平行部の長さ２５ｍｍ、肩部を線状に設けたダンベルタイプの試験片を用意した。引張試験機としては、（株）井元製作所製の多目的材料試験機を用い、２３〜２５℃の環境下、標線間距離２５ｍｍ、試験速度１００ｍｍ／ｍｉｎ、Ｎ＝４の条件で試験した。その結果、得られた伸び−応力特性（代表）を図４に示した。また、引張応力−ひずみ特性から破断強度、最大伸び、破断伸度（引張破壊時の伸び率）とを算出し、下記の表１の「破断強度」、「最大伸び」、「破断伸度」の欄にそれぞれ示した。なお、破断強度は、試験片の破断時の荷重を、試験前の試験片の標線間の断面積で除した値であり、引張破壊応力に対応する。最大伸びは、引張試験機のチャックに固定されたダンベル型引張試験片の、標線間距離の最大変化量である。破断伸度は、試験片の破断時の標線間距離の増加量（＝最大伸び）を試験前の標線間距離に対する割合（％）で表した値である。
【００４２】
［レンズ折曲試験］
各例の評価用試料を凍結させて切削加工することにより、眼内レンズの光学部を形成して評価用レンズを用意した。そしてこの評価用レンズについて、所定量の折曲げに要する荷重を測定することで折曲げ硬さを調べた。折曲荷重は、図５の（ａ）に示すように、テーブル圧縮試験機を用い、レンズ成形体の光学部の直径方向に荷重を加えることでレンズを断面Ｕ字形に湾曲させ、（ｂ）に示すように、当該直径方向の端部間の距離が３ｍｍとなったときの荷重を測定した。なお、評価用レンズは、光学部の直径を６ｍｍとし、上記で測定した屈折率に応じて度数が１０Ｄ、２０Ｄ、３０Ｄとなるように、各例で３通りを用意した。各評価用レンズの折曲荷重の測定結果を、図６に示した。また、３通りの度数のレンズのうちの２０Ｄのレンズについての折曲げ荷重を、下記の表１の「折曲硬さ」の欄に示した。
【００４３】
【表１】
2020121043.tif 000003
【００４４】
［評価］
各例の眼内レンズの評価用試料は、表１および図３に示されるように、ＭＭＡの割合に概ね対応してＴｇおよび屈折率が変化することがわかった。ＭＭＡの割合が０〜２０質量％の範囲では、全ての評価用試料の屈折率が１．５１４〜１．５１９の範囲に収まり、眼内レンズ材料として適切な値であることが確認された。また、ガラス転移点については、全ての評価用試料のＴｇがヒトの体温よりも十分低いことが確認された。ただし、眼内レンズが室温近傍で安定して柔軟性を発現するには、Ｔｇは１５℃以下程度であることが好ましいことから、ＭＭＡ量は１３質量％よりも少ない方がよいといえる。
【００４５】
また、ＭＭＡの含有量によって、各試料の引張伸び特性にも大きな影響があることがわかった。図４に示すように、ＭＭＡを含まない例１の試料に対して、ＭＭＡを含む試料については、ＭＭＡの添加量に応じて延伸性が大きく高められることがわかった。ＭＭＡは、ハードレンズの原料として知られているように、レンズ材料の硬度や強度を高める作用がある。ＭＭＡを少量でも添加することで、破断強度、最大伸びおよび破断伸度の全てが顕著に高められることが確認できた。また、具体的には数値を示していないが、ＭＭＡの含有量によって各例の試料の弾性率（弾性変形時の荷重−伸び曲線の傾き）も大きく変化し得ることがわかった。ここで、レンズ用材料の弾性率は、インジェクタからレンズを射出する際の、レンズ折曲げのための負荷と関連する。レンズの弾性率が高いほど、インジェクタのプランジャを押し込む際に力を要する。図４の弾性変形時の荷重−伸び曲線から、例２の試料は、例１の試料と荷重−伸び曲線の形状が殆ど変わらないまま、破断強度等が高められているのに対し、例３および例４の試料は、弾性変形時の荷重−伸び曲線の傾きから大きく変化することがわかった。インジェクタによる眼内レンズの射出をスムーズに実施するためには、ＭＭＡ量は例３の１３質量％よりも少ない方がよいといえる。
【００４６】
ＭＭＡの含有量は、表１および図６に示すように、眼内レンズ成形体の折曲げ特性にも大きく影響を及ぼすことがわかった。上記の引張試験の結果からもわかるように、各例の評価用試料はいずれも十分な柔軟性を有していた。そのため、全ての眼内レンズ成形体について、折曲げ試験時に座屈したり、意図しない変形を生じることなく、安定してＵ字状に変形することが確認された。そしてこのときの折曲げに要する荷重は、眼内レンズ成形体の度数（厚み）とＭＭＡの含有量とにより大きく異なる結果となった。インジェクタからの眼内レンズの射出操作において、術者がストレスなくレンズを折り曲げられる荷重を考慮すると、折曲荷重はおおよそ２Ｎ以下が望ましい。ＭＭＡの含有量が１３質量％の例３の場合眼内レンズの度数に依らずに安定して軽い力で折曲げ可能な眼内レンズとするには、ＭＭＡの含有量は１３質量％よりも少なくすることが好ましいといえる。
【００４７】
［試験例２］
重合成分として、下記の重合性モノマーを表２に示す配合で用意し、架橋剤、紫外線吸収剤、重合開始剤および着色剤を加えて均一に混合することで、例２−１〜２−６の眼内レンズ用原料組成物を用意した。そしてこの原料組成物を、反応器内に流し込み、６０℃で１２時間、１００℃で１２時間の条件で重合させることで、例２−１〜２−６の眼内レンズの評価用試料を得た。なお、重合性モノマー、架橋剤、紫外線吸収剤および重合開始剤としては、試験例１と同様の化合物を用いた。また、着色剤としては、この種の眼内レンズの着色に用いられている黄色染料と赤色染料とを併用し、配合量は合計で０．０１質量％に満たないために表２には示していない。なお、試験例２における例２−１および例２−３は、４種の重合性モノマーの配合が、試験例１の例１と例２にそれぞれ対応している。
【００４８】
［ゴム硬さ］
各例の評価用試料について、国際ゴム硬さ（ＩＲＨＤ）を測定した。具体的には、評価用試料から１．５ｃｍ角の試験片を切り出し、ＩＳＯ４８：２０１０（ＪＩＳ Ｋ６２５３−２）のＭ法（中硬さ用マイクロサイズ試験）に準じて、平面硬さを測定した。デュロメータとしては、（株）テクロック製のＧＳ−６８０ｓｅｌ（ＪＩＳ Ｋ６２５３：２０１２に規定されるタイプＡデュロメータ）を用い、試験片を温度：２１〜２３℃、湿度：３０〜７０％ＲＨの試験環境で１時間以上慣らしたのち、試験数：ｎ＝５にてゴム硬さを測定した。得られた国際ゴム硬さから算術平均値を算出し、下記表２の「ＩＲＨＤ」の欄に示した。なお、ＩＲＨＤは下限が「３０」であり、ＩＲＨＤ３０未満の硬度については測定できないため「ＮＤ」と表示した。
【００４９】
［引張特性の評価］
各例の評価用試料について、ＪＩＳ Ｋ７１６１：２０１４に準じて引張試験を実施した。具体的には、上記で用意した原料組成物を短冊試験片用の金型に流し込み、同様の条件で重合させることで、厚さ１．２ｍｍ、幅１２ｍｍ、長さ７５ｍｍの短冊状の試験片を得た。引張試験機としては、（株）島津製作所製の卓上形精密万能試験機（ＡＧＳ−５０ＮＸ）を用いた。そして用意した試験片を、温度２１〜２３℃、湿度３０〜７０％ＲＨの試験環境で１時間以上慣らしたのち、標線間距離１５ｍｍ、試験速度１００ｍｍ／ｍｉｎとして引張試験を行い、試験片が破断するまでの引張荷重−伸び特性を求めた。そしてこの引張試験の結果から、破断強度と破断伸度とを算出し、下記の表２の「破断強度」、「破断伸度」の欄にそれぞれ示した。
【００５０】
【表２】
2020121043.tif 000004
【００５１】
［評価］
表２の例２−１〜２−５に示されるように、ＭＭＡの含有量が増えるにつれてＩＲＨＤが高くなる傾向があることが確認された。これは、従来から知られているＭＭＡの高硬度特性によるものと考えられる。ＩＲＨＤが３０に満たないと眼内レンズを形成したときのゴム弾性が弱すぎる場合があり、例えば、インジェクタ内でプランジャによって押圧されたときに薄いレンズの周縁部が破損する虞があった。したがって、ＩＲＨＤは３０以上であるとよい。しかしながら、ＩＲＨＤが高すぎるとインジェクタ内で眼内レンズを丸める際の抵抗が高くなって操作性が劣る虞がある。したがって、ＩＲＨＤは４０以下程度であることが好ましい。
【００５２】
また、引張特性に関し、例２−２〜２−４の試験片の荷重−伸び特性は、例２−１と同様のカーブを描きながらもＭＭＡの含有量が増えるにつれて伸び量が増え、破断強度および破断伸度ともに高くなることがわかった。しかしながら、例２−５に示されるように、ＭＭＡの含有量が１３質量％と過剰になると、他のモノマー成分とのバランスによっては、破断強度および破断伸度ともに低下することがわかった。引張試験の結果から、ＭＭＡの含有量が過剰になると、重合状態（固まり方）そのものが変わり得ると考えられる。これらのことから、ＭＭＡの含有量は、１３質量％を超えないことが好ましい。また、例２−３と例２−６との比較からわかるように、ＭＭＡを含有させる代わりに、メタクリレートであるＢＭＡの量を増やしても、ＩＲＨＤや破断強度および破断伸度の上昇は見られないことがわかった。添加するアクリレートは、ＭＭＡのように炭素鎖が短いことが有効であることがわかった。
【００５３】
［試験例３］
試験例１の例１と例２の評価用試料から評価用レンズを作製し、折り畳み状態からの回復時間を測定した。具体的には、各評価用試料を凍結し、切削加工することにより、支持部を備えるワンピースタイプの評価用眼内レンズを作製した。評価用レンズの光学部の直径は６ｍｍ、全長（最大寸法）は１３ｍｍとした。そして、この評価用レンズをインジェクタに搭載し、異なる環境温度で水中に射出したときの、評価用レンズの開放に要する時間をそれぞれ測定した。
【００５４】
インジェクタとしては、約２．３ｍｍの切開創から眼内レンズの挿入を可能とする、吐出口の内径が１．８５ｍｍ×１．７５ｍｍ（長径×短径の略楕円）のインジェクタを用いた。試験環境温度は、下記の表３に示すように、２１±１℃、２５±１℃、２７±１℃の３通りとし、実験に用いる評価用レンズ、インジェクタ、および水は、いずれもそれぞれの測定環境で２時間以上慣らしてから試験を実施した。開放時間は、評価用レンズの全体がインジェクタから排出されたときから、丸まっている（折り畳まれた）評価用レンズが平面状に完全に形状を回復（解放）するときまでの時間とした。試験はＮ＝５で実施し、開放時間の算術平均値を、下記の表３に示した。
【００５５】
【表３】
2020121043.tif 000005
【００５６】
例１の眼内レンズは、表３に示されるように、いずれの環境温度においても回復時間が２０秒以下と短時間であった。このような短時間での形状回復は、挿入手術に要する時間が短くなる点においては好ましい。しかしながら、例１の眼内レンズは、インジェクタから射出されている途中に開き始めている様子が確認され、インジェクタのノズル先端によって眼内レンズに負荷がかかることがわかった。より小さな切開創から眼内レンズを挿入する際は、眼内レンズがインジェクタから完全に排出されるまで、眼内レンズは折りたたまれた形状を維持することが望ましいと考えられる。このような観点から、本技術では、眼内レンズが射出されてから完全に回復するまでの時間が３０秒から６０秒程度となる回復挙動を好ましい態様としている。これに対し、例２の眼内レンズは、いずれの環境温度においても回復時間が３０秒から６０秒の範囲内となり、射出性が良好であることが確認された。また、その回復挙動についても、眼内レンズが一部でもインジェクタのノズル内に残っていてノズルにより拘束される虞があるときには、レンズは折り畳まれたままの形状を維持し、眼内レンズがインジェクタから完全に射出されたタイミング（インジェクタからの拘束力が完全に解消されたタイミング）でレンズは速やかに開くことが確認された。このことから、適量のＭＭＡを含む例２の眼内レンズは、インジェクタからの射出性に適した柔軟性と、適度なゴム硬さおよび形状回復性とを兼ね備えていることが確認された。
【００５７】
以上、本技術の具体例を詳細に説明したが、これらは例示にすぎず、特許請求の範囲を限定するものではない。特許請求の範囲に記載の技術には、以上に例示した具体例を様々に変形、変更したものが含まれる。
【符号の説明】
【００５８】
１  眼内レンズ
１０  光学部
２０  支持部
２０ａ  屈曲部
５０  インジェクタ
６０  カートリッジ
【図１】
2020121043.tif 000006
【図２】
2020121043.tif 000007
【図３】
2020121043.tif 000008
【図４】
2020121043.tif 000009
【図５】
2020121043.tif 000010
【図６】
2020121043.tif 000011